ПОЛИМЕРНЫЕ ЛИСТЫ С НИЗКИМ СОДЕРЖАНИЕМ ВЛАГИ, ПРЕДНАЗНАЧЕННЫЕ ДЛЯ ОБРАБОТКИ НЕАВТОКЛАВНЫМ СПОСОБОМ

1. Способ изготовления панели из многослойного стекла, включающий:
формирование пачки; при этом указанная пачка включает слой стекла и полимерный лист, включающий поливинилбутираль, причем указанный полимерный лист содержит менее 0,35 мас.% влаги после достижения указанным полимерным листом равновесного содержания влаги при 25% относительной влажности, при этом указанный полимерный лист изготавливают из смолы поливинилбутираля, остаточное содержание гидроксильных групп в которой составляет от 10,0 до 18,0 мас.%; и
ламинирование указанной пачки с использованием неавтоклавного способа.
2. Способ по п.1, в котором остаточное содержание гидроксильных групп в указанной смоле составляет от 12,0 до 18,0 мас.%.
3. Способ по п.1, в котором остаточное содержание гидроксильных групп в указанной смоле составляет от 13,0 до 17,5 мас.%.
4. Способ по п.1, в котором указанный полимерный лист содержит менее 0,25 мас.% влаги.
5. Способ по п.1, в котором указанный полимерный лист содержит менее 0,15 мас.% влаги.
6. Способ по п.1, в котором указанная пачка также включает второй кусок листового стекла.
7. Способ по п.1, в котором указанная пачка также включает полимерную пленку.
8. Способ по п.1, в котором указанная пачка также включает второй полимерный лист.
9. Способ по п.1, в котором указанный неавтоклавный способ представляет собой неавтоклавный способ с приложением внешнего давления.
10. Способ по п.9, в котором указанный неавтоклавный способ представляет собой неавтоклавный способ с применением зажимных валков.
11. Способ по п.10, в котором указанный неавтоклавный способ с применением зажимных валков включает обработку указанной панели из многослойного стекла под давлением, не превышающем 3 атмосфер.
12. Способ по п.10, в котором указанный неавтоклавный способ с применением зажимных валков включает изготовление заготовки для ламинирования (преламината) при температуре обработки, составляющей приблизительно от 115 до 230°С.
13. Способ по п.10, в котором указанный неавтоклавный способ с применением зажимных валков включает применение зажимных валков в течение времени, не превышающего приблизительно 100 с.
14. Способ по п.10, в котором указанный неавтоклавный способ с применением зажимных валков включает применение зажимных валков при давлении, не превышающем приблизительно 2000 фунтов на линейный дюйм валка (35720 кг на линейный метр).
15. Способ по п.10, в котором указанный неавтоклавный способ с применением зажимных валков не требует вакуумирования.
16. Способ по п.9, в котором указанный неавтоклавный способ представляет собой способ с применением вакуумного мешка.
17. Способ по п.1, в котором указанный неавтоклавный способ представляет собой способ с применением вакуумной камеры.
18. Способ по п.1, в котором указанный неавтоклавный способ представляет собой способ с применением вакуумного мешка.
19. Способ по п.18, в котором указанный способ с применением вакуумного мешка включает операции нагревания в вакууме для герметизации (спаивания) указанной панели из многослойного стекла.
20. Способ изготовления панели из многослойного стекла, включающий:
формирование пачки; при этом указанная пачка включает первый слой стекла, второй слой стекла и один или несколько полимерных слоев, расположенных между указанным первым слоем стекла и указанным вторым слоем стекла, причем один или несколько из указанных полимерных слоев включает полимерный лист, включающий поливинилбутираль, причем указанный полимерный лист содержит менее 0,35 мас.% влаги после достижения указанным полимерным листом равновесного содержания влаги при 25% относительной влажности, при этом указанный полимерный лист изготавливают из смолы поливинилбутираля, остаточное содержание гидроксильных групп в которой составляет от 10,0 до 18,0 мас.%; и
ламинирование указанной пачки с использованием неавтоклавного способа с применением зажимных валков.